(57)【要約】【課題】  溶鋼中の水素による欠陥及び抜熱不良を防止し、安定した操業ができる溶鋼の連続鋳造方法を提供する。【解決手段】  本発明の溶鋼の連続鋳造方法では、鋳型１内の溶鋼５に水素吸収能を持つモールドパウダーを添加し、該モールドパウダーに鋳型内溶鋼５に含まれる水素を吸収させるようにしたので、水素起因の抜熱不良を防止することができ、操業を安定させることができる。また、モールドパウダーを、６〜２０ｗｔ％のアルミナを含有しているものとし、さらにモールドパウダーの塩基度が１．３〜２．０の範囲内とすることによって、水素分吸収能を向上させることができ、より確実に水素起因の抜熱不良を防止して操業を安定させることができる。【選択図】  図１
2005271069.tif 000002
【特許請求の範囲】
【請求項１】
鋳型内の溶鋼の表面に水素吸収能を持つモールドパウダーを添加し、該モールドパウダーに鋳型内溶鋼に含まれる水素を水蒸気として吸収させるようにしたことを特徴とする溶鋼の連続鋳造方法。
【請求項２】
前記モールドパウダーが６〜２０ｗｔ％のアルミナを含有していることを特徴とする請求項１に記載の溶鋼の連続鋳造方法。
【請求項３】
前記モールドパウダーの塩基度が１．３〜２．０の範囲内であることを特徴とする請求項１または２に記載の溶鋼の連続鋳造方法。
【請求項４】
前記モールドパウダーの水蒸気吸収能が４５０ｐｐｍ以上であることを特徴とする請求項１乃至３の何れかに記載の溶鋼の連続鋳造方法。
【請求項５】
溶鋼精錬において前記溶鋼へ投入する副原料及び合金からのインプット水素濃度が７ｐｐｍ以上、または前記溶鋼中のマンガン及びシリコン濃度が合わせて２．１％以上であることを特徴とする請求項１乃至４の何れかに記載の溶鋼の連続鋳造方法。
【請求項６】
前記溶鋼中の水素濃度が７ｐｐｍ以上であって、その水素濃度をＨ（ｐｐｍ）、モールドパウダーの水蒸気吸収能をＡ（ｐｐｍ）とすると、単位面積当たりの鋳片に対するモールドパウダー添加量Ｑ（ｋｇ／ｍ２）は、下式（Ｉ）に示される範囲内となることを特徴とする請求項１乃至５の何れかに記載の溶鋼の連続鋳造方法。
Ｑ≧（Ｈ−６．５６）×３２．５／Ａ      （Ｉ）
【発明の詳細な説明】
【技術分野】
【０００１】
本発明は、溶鋼の連続鋳造方法に関し、詳細には、溶鋼の表面にモールドパウダーを添加して溶鋼とシェル間の滑性を高めるようにした溶鋼の連続鋳造方法に関する。
【背景技術】
【０００２】
熱間圧延鋼帯を巻き取ったホットコイルの製造用の素材である溶鋼の連続鋳造において溶鋼中の水素含有率が高い場合には、鋳片表層部に水素起因の気泡性欠陥が発生し、抜熱不良が起こりやすくなる。抜熱不良が起こると、熱間圧延後の製品に線状疵や割れ疵等が発生したり、また溶鋼中の水素分によって溶融スラグの潤滑状況が悪くなるために凝固シェルが鋳型に焼き付いたりする可能性があり、このような場合には拘束性ブレークアウトが発生しやすくなることが一般的に知られている。溶鋼中の水素含有率が原因で発生するこのような問題を解決するために、連続鋳造前の溶鋼を脱ガス処理して溶鋼中の水素含有率を低くする方法が従来から用いられてきた。また、鋳型内の溶鋼に添加するモールドパウダーへの付着水分が多い場合も同様に、溶鋼中の水素含有率が高くなり拘束性ブレークアウトが発生しやすくなることが知られており、特許文献１に係る鋼の連続鋳造方法では、鋳型近傍に配置した容器内のモールドパウダーをマイクロ波により加熱して、その付着水分を低減することでブレークアウトの発生を防止している。
【特許文献１】特開平５−２００５１２号公報
【発明の開示】
【発明が解決しようとする課題】
【０００３】
しかしながら、上記のような従来技術では、脱ガス処理工程を設けることにより工数及びコストが余分にかかるという問題があり、また、脱ガス処理工程を用いて溶鋼中の水素含有率を低くし、さらにマイクロ波等を用いてモールドパウダー中の付着水分を低減しても、鋳造対象となる溶鋼の寸法や鋳造速度、また溶鋼中の水素含有率及びモールドパウダー中の付着水分の含有率等の条件によっては、依然として水素起因の欠陥及びブレークアウトが発生する可能性があるという問題があった。
【０００４】
本発明は、上記課題を解決するためになされたものであり、溶鋼中の水素による欠陥及び抜熱不良を防止し、安定した操業ができる溶鋼の連続鋳造方法を提供することを目的とする。
【課題を解決するための手段】
【０００５】
上記目的を達成するために、請求項１に記載の溶鋼の連続鋳造方法は、鋳型内の溶鋼の表面に水素吸収能を持つモールドパウダーを添加し、該モールドパウダーに鋳型内溶鋼に含まれる水素を水蒸気として吸収させるようにしたことを特徴とする。
【０００６】
また、請求項２に記載の溶鋼の連続鋳造方法は、請求項１に記載の溶鋼の連続鋳造方法の構成に加えて、前記モールドパウダーが６〜２０ｗｔ％のアルミナを含有していることを特徴とする。
【０００７】
また、請求項３に記載の溶鋼の連続鋳造方法は、請求項１または２に記載の溶鋼の連続鋳造方法の構成に加えて、前記モールドパウダーの塩基度が１．３〜２．０の範囲内であることを特徴とする。
【０００８】
また、請求項４に記載の溶鋼の連続鋳造方法は、請求項１乃至３の何れかに記載の溶鋼の連続鋳造方法の構成に加えて、前記モールドパウダーの水蒸気吸収能が４５０ｐｐｍ以上であることを特徴とする。
【０００９】
また、請求項５に記載の溶鋼の連続鋳造方法は、請求項１乃至４の何れかに記載の溶鋼の連続鋳造方法の構成に加えて、溶鋼精錬において前記溶鋼へ投入する副原料及び合金からのインプット水素濃度が７ｐｐｍ以上、または前記溶鋼中のマンガン及びシリコン濃度が合わせて２．１％以上であることを特徴とする。
【００１０】
また、請求項６に記載の溶鋼の連続鋳造方法は、請求項１乃至５の何れかに記載の溶鋼の連続鋳造方法の構成に加えて、前記溶鋼中の水素濃度が７ｐｐｍ以上であって、その水素濃度をＨ（ｐｐｍ）、モールドパウダーの水蒸気吸収能をＡ（ｐｐｍ）とすると、単位面積当たりの鋳片に対するモールドパウダー添加量Ｑ（ｋｇ／ｍ２）は、下式（Ｉ）に示される範囲内となることを特徴とする。
Ｑ≧（Ｈ−６．５６）×３２．５／Ａ      （Ｉ）
【発明の効果】
【００１１】
本発明に係る溶鋼の連続鋳造方法では、鋳型内の溶鋼の表面に水素吸収能を持つモールドパウダーを添加し、該モールドパウダーに鋳型内溶鋼に含まれる水素を水蒸気として吸収させるようにしたので、水素起因の欠陥及び抜熱不良を防止することができ、操業と品質とを安定させることができる。また、モールドパウダーを、６〜２０ｗｔ％のアルミナを含有しているものとし、さらにモールドパウダーの塩基度を１．３〜２．０の範囲内とすることによって、水素分吸収能を向上させることができ、モールドパウダーの水蒸気吸収能を４５０ｐｐｍ以上とすることによって、より確実に水素起因の欠陥及び抜熱不良を防止して操業を安定させることができる。さらに、本発明に係る溶鋼の連続鋳造方法では、特に、溶鋼精錬において溶鋼に投入する副原料及び合金からのインプット水素濃度が７ｐｐｍ以上、または溶鋼中のマンガン及びシリコン濃度が合わせて２．１％以上である場合において、モールドパウダーによって溶鋼中の水素を効果的に吸収することができ、加えて、溶鋼中の水素濃度が７ｐｐｍ以上の場合、溶鋼中の水素を吸収するためのモールドパウダー添加量を定式化したことにより、常に安定した水素吸収を無駄なく最適なモールドパウダー量をもって行うことができる。
【発明を実施するための最良の形態】
【００１２】
以下、本発明を具体化した溶鋼の連続鋳造方法の一実施形態について図を参照して説明する。図１に示すように、連続鋳造中の鋳型１内の溶鋼５にモールドパウダーを添加すると、該パウダーは溶鋼５の表面に配置され、溶鋼５の直上には溶融パウダー７が、該溶融パウダー７の上側には粉末状の粉パウダー８がそれぞれ位置することになる。また、溶鋼５の外周部には凝固シェル６が形成されており、この凝固シェル６と鋳型１の内壁１１との間には間隙（溶融パウダー層厚）ｄが形成されている。
【００１３】
本発明のモールドパウダーは、鋳型１内部の溶鋼５表面の保温機能、鋳型１と凝固シェル６間の潤滑機能等に加え、さらに溶鋼中の水素を以下の化１の反応により水蒸気として吸収する能力（以下、「水蒸気吸収能」という。）を有している。ここで、化１中のＨは鋼中の水素、（Ｏ）はモールドパウダー中の酸素を表しており、またＨ２Ｏはモールドパウダー中の水蒸気を表している。溶鋼５中において、そのマンガン及びシリコン濃度が合わせて２．１％以上である場合、また溶鋼が目標温度より高くなったときの吹錬終了後の鉄鉱石投入量が１．０ｔ以上になった場合等は溶鋼５中の水素濃度が高くなるために、従来は溶鋼の脱ガス処理を行って水素値を下げる必要があったが、本発明では、モールドパウダーに水蒸気吸収能を持たせて、鋳型内の鋼から放出される水素を水蒸気として吸収して水素ガスの発生を防止して、脱ガス処理を不要にした。尚、ここでいう水素濃度とは平衡濃度であり、５ｍｍ径の石英管を溶鋼に浸漬し、その先端から溶鋼を吸引後１５秒以内に１分間水冷した後、１分間窒素により冷却したサンプルを５分以内に分析した場合の分析値は、平衡濃度の約１／２になることを事前に検討している。
【００１４】
【化１】
2005271069.tif 000003
【００１５】
ここで、モールドパウダーの水蒸気吸収能は、アルミナ分及び塩基度がある一定の範囲内で増加するのに比例して向上するということが分かっている。詳しくは、図２及び図３に示すように、モールドパウダーに含まれるアルミナ分が５〜１０ｗｔ％の範囲内ではアルミナ分の増加に伴って水蒸気吸収能が向上しており、特に、アルミナ（Ａｌ２Ｏ３）分が６〜２０ｗｔ％の領域では４８５ｐｐｍ〜５５０ｐｐｍという高い水蒸気吸収能が得られることが確認できる。また、モールドパウダーの塩基度（ＣａＯとＳｉＯ２との重量濃度比、ＣａＯ／ＳｉＯ２）が１〜２の範囲内では塩基度の増加に伴って水蒸気吸収能が向上しており、特に、塩基度が１．３〜２．０の領域では、４５０ｐｐｍ以上という高い水蒸気吸収能が得られることが確認できる。これにより、モールドパウダーのアルミナ分を６〜２０ｗｔ％の範囲内とし、塩基度を１．３〜２．０の範囲内とすることにより、高い水蒸気吸収能を得ることができると考えられる。
【００１６】
以下に、それぞれアルミナ分及び塩基度の異なる種々のパウダーを用いて実際に溶鋼の連続鋳造を行ったときの水蒸気吸収能について説明する。表１に、６種類のモールドパウダーＡ〜Ｆのアルミナ分、塩基度、ＢＰ（ブレークポイント、即ち溶融パウダーを一定冷速で冷却後、結晶析出により粘度が急に増大する温度）及びどれだけの水蒸気吸収能が得られたかの結果を示す。
【００１７】
【表１】
2005271069.tif 000004
【００１８】
表１に示す水蒸気吸収能は、２７５ｔ／チャージの転炉から出鋼され、脱ガス工程を経ず二次精錬されたアルミシリコンキルド鋼（マンガン濃度１．５０％、シリコン濃度０．７０％）を、幅１２００ｍｍ、厚み２５０ｍｍの鋳型内にて鋳造速度１．５ｍ／ｍｉｎという条件で連続鋳造したときの各パウダーの水蒸気吸収能である。具体的には、鋳造終了後に鋳型表面に付着残存していたパウダーフィルム（溶融後に冷却されて鋳型に凝固したモールドパウダー）を採取し、パウダー中水素ガスの濃度測定を次の通り実施した。即ち、予め破砕して粉末にしたパウダーフィルムを、一端が水素分析装置、他端がキャリアガスと連結した石英管内に挿入後、石英管を加熱炉に入れ室温から１７００℃まで２℃／秒で加熱した。そして、発生した水素ガスをキャリアガスのＮ２により水素分析装置に送り、ガスの熱伝導度から発生した水素ガスの濃度を分析した。尚、Ｎ２ガス中のＣＯ、ＣＯ２、Ｈ２Ｏは浄化装置によって予め除去した。表１に示すように、上述のアルミナ分及び塩基度の条件を満たすモールドパウダーＣ、Ｄには４５０ｐｐｍを超える水蒸気が含まれていることが確認できた。また、その他のモールドパウダーでは十分な水蒸気吸収能が得られず、操業に適していないことが確認できる。尚、パウダーＥは、凝固温度が高く流れ込み不良となるために操業には適さなかった。
【００１９】
また、上記のパウダーＡ及びパウダーＤを用いて、２７５ｔ／チャージの転炉から出鋼され、脱ガス工程を経ず二次精錬された鋼（炭素濃度０．０８％）を、幅１２００ｍｍ、厚み２５０ｍｍの鋳型内にて鋳造速度１．４〜１．５ｍ／ｍｉｎという条件で連続鋳造したときの鋳片の表面欠陥について見ると、図４に示すように、パウダーＡ使用時に発生していた水素による気泡が、より水蒸気吸収能の高いパウダーＤ使用時には減少し、鋳片の表面欠陥が減少したことが確認できた。ここで、表面欠陥とは焼き付きの跡であり、鋳片表面を目視で確認した。
【００２０】
さらに、上記のパウダーＡ及びパウダーＤを用いた連続鋳造において、鋳型振動や鋳造速度を変えて、それに伴いパウダーの消費量を変えて鋳造を行ったところ、溶鋼中の水素濃度と、その水素濃度に対して抜熱不良なく鋳造可能とするパウダー消費量との関係を導出することができた。尚、この関係は溶鋼中の水素濃度が７ｐｐｍ以上の場合に成り立つものである。図５に示すように、溶鋼中水素濃度とパウダーの消費量との間には、溶鋼中水素濃度が高いほど多くのパウダーを投入（消費）しなければならないという関係があり、水蒸気吸収能が高いパウダーほどその投入量が少なくてよいことが確認できる。図５には、水蒸気吸収能が２００ｐｐｍから１００ｐｐｍ刻みで６００ｐｐｍまでの５種類のパウダーの溶鋼中水素濃度に対する消費量を直線で示すが、最も水蒸気吸収能の小さいパウダー（２００ｐｐｍ）の直線が、最も傾きが大きくなっていることが分かる。また、表２及び図５に、パウダーＡ及びパウダーＤの消費量と溶鋼中水素濃度との関係と、それぞれの量を消費したときの抜熱状態とを示す。
【００２１】
【表２】
2005271069.tif 000005
【００２２】
表２からも明らかなように、同じ水素濃度の溶鋼中にパウダーを添加する際、抜熱状態を良好にできるだけのパウダー消費量は、水蒸気吸収能が低いものより高いものの方が少なくてよい。そしてこれらの関係は、溶鋼中の水素濃度をＨ（ｐｐｍ、７ｐｐｍ以上）、モールドパウダーの水蒸気吸収能をＡ（ｐｐｍ）、抜熱不良なく鋳造可能とするための単位面積当たりの鋳片に対するモールドパウダー添加量をＱ（ｋｇ／ｍ２）とすると、下記の数１で表すことができる。尚、パウダーの消費量Ｑは、図１に示す溶融パウダー層厚ｄと比例しており、Ｑが大きいほどｄが厚く、水素を吸収できるパウダー体積が大きくなり、抜熱不良の発生なく鋳造できることになる。
【００２３】
【数１】
2005271069.tif 000006
【００２４】
従って、数１を満たすようなパウダー消費量をもって溶鋼中の水蒸気を吸収するようにすれば、無駄に多くのパウダーを消費することなく、かつ確実に抜熱不良の発生しない状態で安定した溶鋼の連続鋳造を行うことができる。
【００２５】
以上説明したように、本実施形態の溶鋼の連続鋳造方法では、鋳型１内の溶鋼５に水蒸気吸収能を持つモールドパウダーを添加し、該モールドパウダーに鋳型内溶鋼中の水蒸気を吸収させるようにしたので、水素起因の欠陥及び抜熱不良を防止することができ、操業を安定させることができる。また、モールドパウダーに含まれるアルミナとパウダーの塩基度とを所定の範囲内とすることによって、水蒸気吸収能を向上させることができ、より確実に水素起因の抜熱不良を防止して操業を安定させることができる。また、溶鋼中の水素濃度に対し、抜熱不良なく鋳造可能とするためのモールドパウダー添加量を定式化して算出可能としたことにより、常に安定した水素吸収を無駄のない最適なパウダー投入量をもって行うことができる。加えて、脱ガス工程等を設ける必要がないので、工数及びコストを削減することができる。
【図面の簡単な説明】
【００２６】
【図１】本発明方法を示す要部側面図である。
【図２】モールドパウダーに含まれるアルミナと水蒸気吸収能との関係を示すグラフである。
【図３】モールドパウダーの塩基度と水蒸気吸収能との関係を示すグラフである。
【図４】水蒸気吸収能の異なる２つのモールドパウダーＡ、Ｄを使用して連続鋳造を行ったときの鋳片の表面欠陥発生率をそれぞれ示すグラフである。
【図５】溶鋼中水素濃度とそれに対するモールドパウダーの消費量との関係を、パウダーの水蒸気吸収能毎に示すグラフである。
【符号の説明】
【００２７】
１    鋳型
５    溶鋼
６    凝固シェル
７    溶融パウダー
８    粉パウダー
【図１】
2005271069.tif 000007
【図２】
2005271069.tif 000008
【図３】
2005271069.tif 000009
【図４】
2005271069.tif 000010
【図５】
2005271069.tif 000011